(57)【要約】【課題】  歯科廃液を十分に処理できる歯科廃液処理材を提供する。【解決手段】  水溶性ビニルモノマー（ａ１）及び／又は加水分解により水溶性となる加水分解性ビニルモノマー（ａ２）と内部架橋剤（ｃ）とを構成単量体として含む架橋重合体（Ａ）からなる吸収性樹脂（Ｘ）を含有してなる歯科廃液処理用粒子であって、前記（ａ１）と（ａ２）との合計モル数に基づいて、（ｃ）のモル数が０．００１〜５モル％である歯科廃液処理用粒子（Ｙ）；該歯科廃液処理用粒子（Ｙ）と、透水性外装（Ｇ）とを有してなる歯科廃液用処理材（Ｚ）。【選択図】なし【特許請求の範囲】
【請求項１】
水溶性ビニルモノマー（ａ１）及び／又は加水分解により水溶性となる加水分解性ビニルモノマー（ａ２）と内部架橋剤（ｃ）とを構成単量体として含む架橋重合体（Ａ）からなる吸収性樹脂（Ｘ）を含有してなる歯科廃液処理用粒子であって、前記（ａ１）と（ａ２）との合計モル数に基づいて、（ｃ）のモル数が０．００１〜５モル％である歯科廃液処理用粒子（Ｙ）。
【請求項２】
歯科廃液処用理粒子（Ｙ）の重量平均粒子径が、２００〜１０００μｍである請求項１記載の歯科廃液処理用粒子。
【請求項３】
架橋重合体（Ａ）が、さらに表面架橋剤（ｃｈ）を構成単量体として含む請求項１又は２記載の歯科廃液処理用粒子。
【請求項４】
請求項１〜３のいずれか記載の歯科廃液処理用粒子（Ｙ）と、透水性外装（Ｇ）とを有してなる歯科廃液用処理材（Ｚ）。
【請求項５】
前記透水性外装（Ｇ）が、織布、不織布及びメッシュからなる群から選ばれる少なくとも１種である請求項４記載の歯科廃液用処理材。
【請求項６】
請求項４又は５のいずれか記載の歯科廃液用処理材（Ｚ）を歯科廃液用容器に入れた歯科廃液用処理装置。
【発明の詳細な説明】
【技術分野】
【０００１】
本発明は、歯科廃液用処理材に関する。
【背景技術】
【０００２】
従来、液状廃棄物、たとえば医療現場で発生する体液や洗浄に使用した生理食塩水を処理する装置として種々のものが提案されている（例えば、特許文献１）。
【先行技術文献】
【特許文献】
【０００３】
【特許文献１】特開平９−５６８１０号公報
【発明の概要】
【発明が解決しようとする課題】
【０００４】
しかしながら、上記特許文献１の技術であっても、医療現場、とくに歯科廃液用途では十分満足できるものではなかった。本発明の目的は、歯科廃液を十分に処理できる歯科廃液処理材を提供することにある。
【課題を解決するための手段】
【０００５】
本発明者は、上記課題を解決すべく鋭意検討した結果、本発明に到達した。すなわち、本発明は、水溶性ビニルモノマー（ａ１）及び／又は加水分解により水溶性となる加水分解性ビニルモノマー（ａ２）と内部架橋剤（ｃ）とを構成単量体として含む架橋重合体（Ａ）からなる吸収性樹脂（Ｘ）を含有してなる歯科廃液処理用粒子であって、前記（ａ１）と（ａ２）との合計モル数に基づいて、（ｃ）のモル数が０．００１〜５モル％である歯科廃液処理用粒子（Ｙ）；歯科廃液処理用粒子（Ｙ）と、透水性外装（Ｇ）とを有してなる歯科廃液用処理材（Ｚ）である。
【発明の効果】
【０００６】
本発明の歯科廃液処理用粒子（Ｙ）は以下の効果を奏する。
（１）歯科用廃液の吸収性に優れる。
（２）該（Ｙ）を用いた歯科廃液処理材（Ｚ）は、幅広い速度で供給される歯科廃液の吸収性に優れる。
【０００７】
なお、歯科廃液とは、歯科治療において、例えば、患者の口腔内から吸引された廃液、患者のうがいにより生じた廃液を意味する。また、後述の実施例においては人工歯科廃液を用いて評価を行った。
【発明を実施するための形態】
【０００８】
＜架橋重合体（Ａ）＞
本発明における架橋重合体（Ａ）の必須構成単量体［以下、構成単位と略記することがある］である水溶性ビニルモノマー（ａ１）及び／又は加水分解により水溶性ビニルモノマーとなる加水分解性ビニルモノマー（ａ２）としては特に限定がないが、例えば、特開２００５−０７５９８２号公報に記載の水溶性ラジカル重合単量体等が挙げられる。
【０００９】
これらのうち、歯科廃液の吸収性の観点から、水溶性ビニルモノマー（ａ１）が好ましく、さらに好ましいのはアニオン性ビニルモノマー｛アニオン性基（カルボキシ基、スルホ基、ホスホノ基及び水酸基等）を有するビニルモノマー｝（ａ１１）、特に好ましいのは炭素数３〜３０のビニル基含有カルボン酸（塩）｛不飽和モノカルボン酸（塩）｛（メタ）アクリル酸、クロトン酸、桂皮酸及びこれらの塩等｝；不飽和ジカルボン酸（塩）（マレイン酸、フマル酸、シトラコン酸、イタコン酸及びこれらの塩等）；及び前記不飽和ジカルボン酸のモノアルキル（炭素数１〜８）エステル（マレイン酸モノブチルエステル、フマル酸モノブチルエステル、マレイン酸のエチルカルビトールモノエステル、フマル酸のエチルカルビトールモノエステル、シトラコン酸モノブチルエステル及びイタコン酸グリコールモノエステル等｝、次に好ましいのは不飽和モノカルボン酸（塩）、最も好ましいのはアクリル酸（塩）である。
【００１０】
なお、（メタ）アクリル酸とはアクリル酸及び／又はメタクリル酸を意味し、「・・・酸（塩）」とは「・・・酸」及び／又は「・・・酸塩」を意味する。塩としては、カリウム、ナトリウム及びリチウム等のアルカリ金属塩並びにカルシウム等のアルカリ土類金属塩が含まれる。
【００１１】
また、歯科廃液の吸収性の観点から、アニオン性ビニルモノマー（ａ１１）と後述のノニオン性ビニルモノマー（ａ１２）とを組み合わせることが好ましい。（ａ１１）と（ａ１２）とのモル比［（ａ１１）／（ａ１２）］は、好ましくは１／９９〜８０／２０、さらに好ましくは、５／９５〜４０／６０、とくに好ましくは１０／９０〜３０／７０である。
該モル比［（ａ１１）／（ａ１２）］が８０／２０以下であることで、歯科廃液の吸収性が良好となる。
【００１２】
前記ノニオン性ビニルモノマー（ａ１２）としては、アクリルアミド、メタクリルアミド、Ｎ，Ｎ−ジメチルアクリルアミド、Ｎ−メチロールアクリルアミド、Ｎ−メチロールメタクリルアミド、ジエチルアミノエチルメタクリレート、ジエチルアミノメチルメタクリレート、ジエチルアミノプロミルアクリレート、ジエチルアミノプロピルメタクリレート、ジメチルアミノプロピルアクリルアミド、ジメチルアミノプロピルメタクリルアミド等が挙げられる。該（ａ１２）は１種又は２種以上を用いることができる。
上記（ａ１２）のうち、好ましいのは、アクリルアミド、メタクリルアミド、Ｎ，Ｎ−ジメチルアクリルアミド、さらに好ましいのはアクリルアミドである。
【００１３】
架橋重合体（Ａ）に含まれる水溶性ビニルモノマー（ａ１）単位がアニオン性ビニルモノマーの場合、これは未中和体であっても、中和体（水溶性ビニルモノマー塩単位）であっても構わないが、架橋重合体（Ａ）を製造する上での作業性の改良等の目的で水溶性ビニルモノマー（ａ１）単位の一部又は全てを中和して水溶性ビニルモノマー塩単位としてもよい。
【００１４】
（ａ１）としてアニオン性ビニルモノマーを使用した場合に、（Ａ）に含まれるアニオン性ビニルモノマー由来のアニオン部分を中和体としたい場合は、水酸化カリウム、水酸化ナトリウム及び水酸化リチウム等の水酸化アルカリ金属、水酸化カルシウム等の水酸化アルカリ土類金属又はこれらの水溶液を、重合前のモノマー段階、あるいは重合後の含水ゲルに添加すれば良い。
【００１５】
架橋重合体（Ａ）の水溶性ビニルモノマー（ａ１）として、アニオン性ビニルモノマー｛最も好ましくはアクリル酸（塩）｝を使用する場合、アニオン性ビニルモノマーの最終的な中和度｛アニオン性ビニルモノマーのアニオン基及びアニオン塩基の合計モル数に基づく、アニオン塩基の含有量（モル％）｝は、歯科廃液の吸収性の観点から、３０〜１００が好ましく、さらに好ましくは４０〜９５、特に好ましくは５０〜９０である。
【００１６】
水溶性ビニルモノマー（ａ１）及び加水分解性ビニルモノマー（ａ２）は、それぞれ、単独で構成単量体としてもよく、２種以上を構成単量体としてもよい。
水溶性ビニルモノマー（ａ１）及び加水分解性ビニルモノマー（ａ２）のうち、歯科廃液の吸収性の観点から、（ａ１）が好ましく、さらに好ましくは（ａ１）を単独で構成単量体とすることである。
【００１７】
水溶性ビニルモノマー（ａ１）及び加水分解性ビニルモノマー（ａ２）の両方を構成単位とする場合、これらのビニルモノマー単位のモル比｛（ａ１）／（ａ２）｝は、７５／２５〜９９／１が好ましく、さらに好ましくは８５／１５〜９５／５、特に好ましくは９０／１０〜９３／７、最も好ましくは９１／９〜９２／８である。この範囲であると、歯科廃液の吸収性がさらに良好となる。
【００１８】
架橋重合体（Ａ）は、さらに、水溶性ビニルモノマー（ａ１）及び／又は加水分解性ビニルモノマー（ａ２）と共重合できるその他のビニルモノマーを構成単位とすることができるが、その他のビニルモノマー（ａ３）を構成単位として含まないことが好ましい。
【００１９】
その他のビニルモノマー（ａ３）としてはたとえば、特開２００３−２２５５６５号公報に記載のビニルモノマー等が挙げられる。
その他のビニルモノマー（ａ３）を構成単位とする場合、その他のビニルモノマー単位の含有量（モル％）は、歯科廃液の吸収性の観点から、水溶性ビニルモノマー（ａ１）単位及び加水分解性ビニルモノマー（ａ２）単位の合計のモル数に基づいて、０．０１〜３０が好ましく、さらに好ましくは０．０５〜２０、特に好ましくは０．１〜１５である。
【００２０】
本発明において、架橋重合体（Ａ）は、必須構成単位である（ａ１）及び／又は（ａ２）が、反応性基を有する場合（カルボキシル基を有するものとアミノ基を有するものの併用等）は、自己架橋させても良いが、必要により内部架橋剤（ｃ）を使用してもよい。
内部架橋剤（ｃ）としては、公知の内部架橋剤、例えば、特開２００３−２２５５６５号公報に記載の内部架橋剤が使用できる。
これらの内部架橋剤のうち、歯科廃液の吸収性の観点から、エチレン性不飽和基を２個以上有する内部架橋剤が好ましく、さらに好ましいのはトリアリルシアヌレート、トリアリルイソシアヌレート及び炭素数２〜１０のポリオールのポリ（メタ）アリルエーテル、特に好ましいのはトリアリルシアヌレート、トリアリルイソシアヌレート、トリメチロールプロパントリアクリレート、テトラアリルオキシエタン及びペンタエリスリトールトリアリルエーテル、最も好ましいのはペンタエリスリトールトリアリルエーテルである。
【００２１】
内部架橋剤（ｃ）の含有量（モル％）は、水溶性ビニルモノマー（ａ１）単位及び加水分解性ビニルモノマー（ａ２）単位の合計モル数に基づいて、０．００１〜５が好ましく、さらに好ましくは０．００５〜３、特に好ましくは０．０１〜１である。この範囲であると、歯科廃液の吸収性がさらに良好となる。
【００２２】
架橋重合体（Ａ）は、公知の方法｛特開２００３−２２５５６５号公報及び特開２００５−０７５９８２号公報等｝と同様にして、水溶性ビニルモノマー（ａ１）及び／又は加水分解性ビニルモノマー（ａ２）並びに内部架橋剤（ｃ）を重合して、含水ゲルを調製し、必要により含水ゲルを細断した後、乾燥して架橋重合体（Ａ）としてもよい。
【００２３】
また、架橋重合体（Ａ）は、乾燥後に粉砕することができる。粉砕方法については、特に限定はなく、通常の粉砕装置｛たとえば、ハンマー式粉砕機、衝撃式粉砕機、ロール式粉砕機及びシェット気流式粉砕機｝等が使用できる。粉砕された吸収性樹脂粒子は、必要によりふるい分け等により粒度調整できる。
【００２４】
架橋重合体（Ａ）が粉砕された粒子状である場合、（Ａ）の重量平均粒子径（μｍ）は取り扱いの観点から、好ましくは１００〜２０００、さらに好ましくは２００〜１０００、特に好ましくは３００〜８５０である。
【００２５】
架橋重合体（Ａ）は、必要により表面架橋剤（ｃｈ）を反応させて、表面を架橋処理してもよい。すなわち、さらに表面架橋剤（ｃｈ）を構成単量体として含んでもよい。
表面架橋剤（ｃｈ）としては、公知の表面架橋剤、例えば、特開２００３−２２５５６５号公報に記載の表面架橋剤が使用できる。
これらの表面架橋剤のうち、歯科廃液の吸収性等の観点から、水溶性ビニルモノマー（ａ１）単位の水溶性置換基｛カルボキシ基、水酸基等｝及び／又は加水分解性ビニルモノマー（ａ２）単位の加水分解によって生成する水溶性置換基｛カルボキシ基、水酸基等｝と反応し得る官能基を少なくとも２個以上有する架橋剤が好ましく、さらに好ましくは多価グリシジル、特に好ましくはエチレングリコールジグリシジルエーテル及びグリセリンジグリシジルエーテル、最も好ましくはエチレングリコールジグリシジルエーテルである。
【００２６】
表面架橋剤（ｃｈ）の含有量（モル％）は、歯科廃液の吸収性等の観点から、水溶性ビニルモノマー（ａ１）単位及び加水分解性ビニルモノマー（ａ２）単位のモル数に基づいて、０．００５〜０．３００が好ましく、さらに好ましくは０．０１０〜０．２００、特に好ましくは０．０１５〜０．１５である。
【００２７】
表面架橋反応の方法は、公知｛たとえば、特許第３６４８５５３号公報、特開２００３−１６５８８３号公報、特開２００５−７５９８２号公報、特開２００５−９５７５９号公報｝の方法が適用できる。
【００２８】
＜歯科廃液処理用粒子（Ｙ）＞
本発明の歯科廃液処理用粒子（Ｙ）は、前記架橋重合体（Ａ）からなる吸収性樹脂（Ｘ）を含有してなる歯科廃液処理用粒子である。該（Ｙ）には、前記（Ｘ）以外に、処理性向上材（Ｆ）を併用してもよい。該（Ｆ）としては、例えば、紙、パルプ、界面活性剤が挙げられる。
【００２９】
＜透水性外装（Ｇ）＞
本発明における透水性外装（Ｇ）は、公知のものでよいが、例えば１分間当たりの透水性が水１ｇ／ｃｍ2以上のものが挙げられ、歯科廃液の吸収性の観点から、好ましいのは、織布、不織布及びメッシュからなる群から選ばれる少なくとも１種である。
該（Ｇ）のうち、後述の歯科廃液用処理材（Ｚ）の歯科廃液の吸収性、取り扱いのし易さの観点から、さらに好ましいのは織布、不織布である。
【００３０】
透水性外装（Ｇ）のうち、織布としては公知のものを使用することができる。例えば、素材も限定されることはなく、天然繊維（例えば、木綿、絹、麻など）、再生繊維（アセテート、レーヨン、キュプラなど）、合成繊維（例えば、ナイロン、ポリウレタン、ポリエステルなど）が挙げられる。織り方も限定されることはなく、平織、綾織、朱子織などが挙げられる。
【００３１】
透水性外装（Ｇ）のうち、不織布としては、公知のものを使用することができる。例えば、フェルトが挙げられるが、アラミド繊維、ビニロン繊維、ポリエステル繊維でできた不織布などでもよい。製法も限定されることはなく、乾式法、湿式法、スパンポンド法、メルトブロー法などが挙げられる。
【００３２】
透水性外装（Ｇ）のうち、メッシュ（金属網、樹脂網）としては、特に限定されることはなく公知のものを使用することができる。例えば、織り方も限定されることはなく、平織、綾織、焼結網などが挙げられる。
【００３３】
本発明において、透水性外装（Ｇ）は２種類以上してもよい。２種類以上使用する場合には、別の種類の（Ｇ）（例えば、織布とメッシュとなど）をそれぞれ１種類以上使用してもよいし、同一種の（Ｇ）（例えば、ナイロン繊維とレーヨン再生繊維となど）を２種類以上使用してもよい。
【００３４】
＜歯科廃液用処理材（Ｚ）＞
本発明の歯科廃液処理用粒子（Ｙ）と、透水性外装（Ｇ）とを有してなる歯科廃液用処理材である。
【００３５】
上記（Ｚ）の形態としては、例えば、次のものが挙げられる。
（１）透水性外装（Ｇ）の袋に、歯科廃液処理用粒子（Ｙ）、必要により前記（Ｆ）を入れたもの。
（２）透水性外装（Ｇ）の間に、歯科廃液処理用粒子（Ｙ）、必要により前記（Ｆ）、を入れたもの。
（３）透水性外装（Ｇ）を表面に、その下部に歯科廃液処理用粒子（Ｙ）、必要により前記（Ｆ）、を載置したもの。
上記（１）〜（３）のうち、工業上および取り扱いの観点から、好ましいのは（１）、（２）、さらに好ましいのは（１）である。
【００３６】
また、歯科廃液用処理材（Ｚ）の形状、大きさは、用途、目的により、適宜、調整できるが、工業上および取り扱いの観点から、好ましい形状は上記（１）のうち、袋状のものである。
【００３７】
また、（Ｚ）が袋状の場合、吸収性、取り扱いの観点から、大きさ、つまりタテ×ヨコ×厚さは、タテ、ヨコは好ましくは５ｃｍ〜５０ｃｍ、さらに好ましくは１０ｃｍ〜３０ｃｍ、厚さは好ましくは１〜３０ｃｍ、さらに好ましくは３〜１０ｃｍである。
【００３８】
＜歯科廃液用処理装置＞
本発明の歯科廃液用処理装置は、前記歯科廃液用処理材（Ｚ）を歯科廃液用容器に入れた歯科廃液用処理装置である。歯科廃液用処理材（Ｚ）は、幅広い速度で吸引される歯科廃液の吸収性に優れ、また、それを用いた歯科廃液用処理装置は、処理後（つまり吸収後）の取り扱い、安全性、簡便な廃棄性を有する。
【実施例】
【００３９】
以下、実施例、比較例により本発明をさらに説明するが、本発明はこれらに限定されない。以下、特に定めない限り、部は重量部、％は重量％を示す。
【００４０】
＜＜歯科廃液処理用粒子（Ｙ）＞＞
＜実施例１＞
アクリル酸２５０部、ペンタエリスリトール（ＰＥ）トリアリルエーテル０．２５部（０．０３モル％／アクリル酸）、トリメチロールプロパン（ＴＭＰ）トリアクリレート０．７５部（０．８２モル％／アクリル酸）及びイオン交換水７５０部を撹拌混合してアクリル酸水溶液を調製し、４℃に温度調整した。
該アクリル酸水溶液を断熱重合槽に仕込み、水溶液に窒素を通じてアクリル酸水溶液中の溶存酸素量を０．１ｐｐｍ以下とした。
この断熱重合層に、１０％２，２’−アゾビス（２−アミジノプロパン）ハイドロクロライド［商品名「Ｖ−５０」、和光純薬工業（株）製］水溶液１．２５部を添加し、０．１％過酸化水素水５部、０．１％Ｌ−アスコルビン酸水溶液５部を添加し、重合が開始するまで水溶液中への窒素通気を継続した。重合が始まり、アクリル酸水溶液の粘度が上昇し始めたのを確認後、窒素通気を停止してその後６時間重合させて重合体（Ａ’−１）からなる含水ゲルを得た。反応系の最高到達温度は７５℃であった。
（Ａ’−１）からなるブロック状の架橋含水ゲルを断熱重合槽から取り出し、小型ミートチョッパー［型番「ＶＲ−４００Ｋ」、ローヤル（株）製］を用いてゲルを３〜１０ｍｍの太さのヌードル状になるように細分化した後、水酸化ナトリウム（試薬特級）１００部（アクリル酸の中和度７２モル％相当）を加えミンチ機に通して含水ゲルを中和し、含水ゲル状の重合体（Ａ’’−１）を得た。
重合体（Ａ’’−１）を、目開き８５０μｍのＳＵＳ製のスクリ−ンの上に、厚さ５ｃｍで積層し、小型透気乾燥機［型番「ＨＡＰ２０３１Ｆ」、（株）ＨＡＫＫＯ製］を用いて１２０℃の熱風を１時間含水ゲルに通気させて、含水ゲルを乾燥した。
乾燥物をクッキングミキサーを用いて粉砕し、架橋重合体（Ａ−１）からなる吸収性樹脂（Ｘ−１）を含有してなる歯科廃液処理用粒子（Ｙ−１）を得た。
なお、（Ｙ−１）の重量平均粒径は３５０μｍであった。
【００４１】
＜実施例２＞
２Ｌのビーカーに、アクリル酸２３０．４部、架橋剤としてペンタエリスリトールトリアリルエーテル１．０部（０．１２モル％／アクリル酸）、及び水１００１．７部を添加し１０℃に冷却した。この溶液を、断熱重合槽に入れ、窒素を通じて溶液の溶存酸素を０．１ｐｐｍ（オリエント電機（株）製、商品名溶存酸素計  ＤＯ２２０ＰＢで測定）とした後、重合開始剤として、３５％の過酸化水素水０．０２３部、Ｌ−アスコルビン酸０．００５７５部、及び過硫酸カリウム０．２３部を添加した。
約３０分後、重合反応が開始し、約２時間後に最高温度６０℃に到達した。更に、この温度で５時間熟成させて重合を完結させた。得られた重合体は、含水ゲル状を有していた。
この重合体をニーダー（（株）入江商会製、商品名ＢＥＮＣＨ  ＫＮＥＡＤＥＲＰＮＶ−１；回転数７０ｒｐｍ）で約２時間撹拌して細断し、更に４８％の水酸化ナトリウム水溶液１９２．０ｇを配合し、ニーダーで約２時間撹拌して混合し含水ゲル状重合体（Ａ’−２）を得た。
その後、バンド乾燥機（透気乾燥機、井上金属（株）製）を用いて１２０℃で１時間乾燥し、市販のジューサーミキサーにて粉砕し、目開き１，０００及び１０６μｍのふるいを用いて１０６〜８５０μｍの粒度に調整した後、この２００ｇを高速攪拌（ホソカワミクロン（株）製、高速攪拌タービュライザー：回転数２０００ｒｐｍ）しながらエチレングリコールジグリシジルエーテルの１０重量％水／メタノール混合溶液（水／メタノールの重量比＝７０／３０）の４ｇ（０．０７モル％／アクリル酸）をスプレー噴霧しながら加えて混合した。
この混合物を１４０℃で３０分間静置して加熱架橋（表面架橋）することにより吸収性樹脂（Ｘ−２）を含有してなる歯科廃液処理用粒子（Ｙ−２）を得た。
なお、（Ｙ−２）の重量平均粒子径は４６０μｍであった。
【００４２】
＜実施例３＞
実施例２と同様にして、含水ゲル状重合体（Ａ’−２）を得た。
その後、バンド乾燥機（透気乾燥機、井上金属（株）製）を用いて１２０℃で１時間乾燥し、市販のジューサーミキサーにて粉砕し、目開き５００及び１０６μｍのふるいを用いて１０６〜８５０μｍの粒度に調整した後、この２００ｇを高速攪拌（ホソカワミクロン（株）製、高速攪拌タービュライザー：回転数２０００ｒｐｍ）しながらエチレングリコールジグリシジルエーテルの１０重量％水／メタノール混合溶液（水／メタノールの重量比＝７０／３０）の４ｇ（０．０７モル％／アクリル酸）をスプレー噴霧しながら加えて混合した。
この混合物を１４０℃で３０分間静置して加熱架橋（表面架橋）することにより吸収性樹脂（Ｘ−３）を含有してなる歯科廃液処理用粒子（Ｙ−３）を得た。
なお、（Ｙ−３）の重量平均粒子径は２４０μｍであった。
【００４３】
＜実施例４＞
１Ｌのビーカーにアクリル酸１００ｇ、イオン交換水２７２．２ｇ及びペンタエリスリトールトリアリルエーテル０．５ｇ（０．１４モル％／アクリル酸）（０．５０重量％／アクリル酸）を入れ混合し架橋剤を溶解させた。ビーカーを氷浴で冷却しながら、４０％水酸化ナトリウム水溶液１００ｇを添加し、アクリル酸の一部（７２モル％）を中和した。中和したモノマー溶液を５℃に冷却した後、重合開始剤として過硫酸カリウム０．２ｇを添加してモノマー水溶液とした。  攪拌機とコンデンサー（冷却器）を備えた２リットルのセパラブルフラスコに、シクロヘキサン１０００ｍｌ及び分散剤としてスチレンスルホン酸ナトリウム／スチレンブロック共重合体１０ｇを、湯浴を用いて内容物を６０℃に加熱し攪拌して、シクロヘキサンに分散剤を溶解させた。
セパラブルフラスコ中のシクロヘキサン液中に窒素を通じてシクロヘキサンの溶存酸素を０．１ｐｐｍ以下とした後、攪拌機を用いてシクロヘキサンを攪拌しながら、滴下ロートを用いて該モノマー水溶液４００ｇを滴下し、重合温度６０℃で逆相懸濁重合を行い、更にモノマー水溶液の滴下終了後、更に２時間加熱し、懸濁重合を完結させ、シクロヘキサン中で球状の含水ゲルを得た。
攪拌機の回転を停止し、生成した含水ゲルを沈降させた後、デカンテーションによりシクロヘキサンを除去し、残った含水ゲルを数回シクロヘキサンで洗浄し、含水ゲルに付着した分散剤を除去した。得られた球状の含水ゲルを、離型紙の上に広げ、８０℃の減圧乾燥機（減圧度：１０，０００〜２０，０００Ｐａ）で２時間乾燥させ重量平均粒子径が３５０μｍの架橋重合体（Ａ−４）を得た。
目開き８５０及び１０６μｍのふるいを用いて１０６〜６００μｍの粒度に調整した後、この１００ｇを高速攪拌（ホソカワミクロン（株）製、高速攪拌タービュライザー：回転数２０００ｒｐｍ）しながらエチレングリコールジグリシジルエーテルの１０重量％水／メタノール混合溶液（水／メタノールの重量比＝７０／３０）の２ｇ（０．０８モル％／アクリル酸）をスプレー噴霧しながら加えて混合した。この混合物を１４０℃で３０分間静置して加熱架橋（表面架橋）することによりの吸収性樹脂（Ｘ−４）を含有してなる歯科廃液処理用粒子（Ｙ−４）を得た。
なお、（Ｙ−４）の重量平均粒子径は３５０μｍであった。
【００４４】
＜比較例１＞
実施例１において、ペンタエリスリトール（ＰＥ）トリアリルエーテル０．２５部（０．０３モル％／アクリル酸）（０．１０重量％／アクリル酸）、トリメチロールプロパン（ＴＭＰ）トリアクリレート０．７５部（０．８２モル％／アクリル酸）（０．２８重量％／アクリル酸）を用いなかった以外は、実施例１と同様にして、内部架橋剤（ｃ）が０モル％である吸収性樹脂（比Ｘ−１）を含有してなる歯科廃液処理用粒子（比Ｙ−１）を得た。
なお、（比Ｙ−１）の重量平均粒子径は３６０μｍであった。
【００４５】
＜比較例２＞
実施例１において、ペンタエリスリトール（ＰＥ）トリアリルエーテル０．２５部を０部、トリメチロールプロパン（ＴＭＰ）トリアクリレート０．７５部を５．３部（６モル％／アクリル酸）を用いた以外は、実施例１と同様にして、吸収性樹脂（比Ｘ−２）を含有してなる歯科廃液処理用粒子（比Ｙ−２）を得た。
なお、（比Ｙ−２）の重量平均粒子径は３４０μｍであった。
【００４６】
上記で得られた各歯科廃液処理用粒子（Ｙ）を以下の評価方法で評価した。結果を表１に示す。
【００４７】
＜吸収量（ｇ／ｇ）＞
２５０メッシュナイロンネット製、サイズ１０×２０ｃｍ、ヒートシール幅５ｍｍのティーバッグ状袋を準備する。
試料０．１ｇをティーバッグ状袋へ投入し、それを＜１＞生理食塩水、＜２＞人工歯科廃液に、ティーバッグ状袋の底から約１５ｃｍを浸す。１時間放置後にティーバッグ状袋を引き上げ、垂直に吊るして１５分間水切りする。重量（Ａｇ）を測定する。試料を入れない空のティーバッグ状袋を使用して同様の操作を行い重量（Ｂｇ）を測定する。吸収量は次式から計算する。
吸収量（ｇ／ｇ）＝（Ａ−Ｂ）／０．１
【００４８】
＜１＞生理食塩水の吸収量（ｇ／ｇ）
生理食塩水：
・塩化ナトリウム：０．９部
・イオン交換水：９９．１部
【００４９】
＜２＞人工歯科廃液の吸収量（ｇ／ｇ）
人工歯科廃液：
・ポリアクリルアミド＜固有粘度［η］＝１．３＞：０．１部
・ヒドロキシアパタイト＜体積平均粒子径＝５μｍ＞：０．１部
・塩化ナトリウム：０．１部
・イオン交換水：９９．７部
【００５０】
＜実施例１１〜１６、比較例１１〜１２＞
透水性外装（Ｇ）をタテ３０ｃｍ×ヨコ３０ｃｍを２枚用意して、その３辺を接着剤で幅１ｃｍ接着し、袋状にした。
これに、上記で得られた各歯科廃液処理用粒子（Ｙ）１０ｇを表２にしたがって入れて、残りの１辺を接着剤で接着して、各歯科廃液用処理材（Ｚ）を得た。
得られた各歯科廃液用処理材（Ｚ）を以下の評価方法で評価した。結果を表２に示す。
【００５１】
なお、表２に使用した透水性外装は以下のとおりである。
透水性外装（Ｇ−１）：
ＴＣＦ＃２０８［フタムラ化学（株）製、不織布］
透水性外装（Ｇ−２）：
Ｎ−Ｎｏ２５５ＨＤ［ナイロンメッシュ、安積濾紙（株）、樹脂メッシュ］
透水性外装（Ｇ−３）：
吉田晒天竺さらし（綿１００％）［吉田織物製、織布］
【００５２】
＜１＞人工歯科廃液の吸収性（１）
底面２００ｃｍ2、高さ２０ｃｍの円筒状のポリエチレン製容器に、各歯科廃液用処理材（Ｚ）をタテ１回、ヨコ１回折りたたんで入れた。
ここに前記人工歯科廃液８００ｇを、１０ｇ／分の速度で仕込んだ。仕込み終わって１０分後、廃液を吸収した各歯科廃液用処理材を取り出し、容器に残った歯科廃液の重量を測定した。
【００５３】
＜２＞人工歯科廃液の吸収性（２）
底面２００ｃｍ2、高さ２０ｃｍの円筒状のポリエチレン製容器に、各歯科廃液用処理材（Ｚ）タテ１回、ヨコ１回折りたたんで入れた。
ここに前記人工歯科廃液８００ｇを、８０ｇ／分の速度で仕込んだ。仕込み終わって１０分後、廃液を吸収した各歯科廃液用処理材を取り出し、容器に残った歯科廃液の重量を測定した。
【００５４】
【表１】
2019030398.tif 000002
【００５５】
【表２】
2019030398.tif 000003
【００５６】
表１〜２の結果から、本発明の歯科廃液処理用粒子（Ｙ）は、比較のものと比べて、歯科廃液の吸収性に優れる。また、歯科廃液用処理材（Ｚ）は、幅広い速度で供給される歯科廃液についての吸収性に優れることがわかる。
【産業上の利用可能性】
【００５７】
本発明の歯科廃液処理用粒子（Ｙ）は、歯科廃液の吸収性に優れる。また、歯科廃液用処理材（Ｚ）は、幅広い速度で吸引される歯科廃液についての吸収性に優れることがわかる。そのような特性を有することから、歯科廃液の処理用途、とりわけ訪問歯科診療の用途にきわめて有用である。